(57)【要約】【課題】産業資材分野の用途に展開が可能であり、伸縮性を有し、且つ、ヤーン一本の引張り破断強力が３０００ｇｆ以上の大きな破断強力を有し且つ従来に見ない極太の新規なカバードヤーンを提供することにある。【解決手段】芯糸に他の紡績糸あるいはフィラメント糸を巻き回した複合糸であり、前記芯糸に直径０．１５〜１．５ｍｍの熱可塑性エラストマー線材を用いたことを特徴とする高強力伸縮性極太カバードヤーン。【選択図】図１
0003176804.tif 000002
【実用新案登録請求の範囲】
【請求項１】
芯糸に他の紡績糸あるいはフィラメント糸を巻き回した複合糸であり、前記芯糸に直径０．１５〜１．５ｍｍの熱可塑性エラストマー線材を用いたことを特徴とする高強力伸縮性極太カバードヤーン。
【請求項２】
巻回糸の巻回数が２００〜９００回／ｍである請求項１に記載の高強力伸縮性極太カバードヤーン。
【考案の詳細な説明】
【技術分野】
【０００１】
本考案は２種類以上の糸素材からなる複合糸に関するもので、更に詳しくは、熱可塑性エラストマーからなる芯糸に、他の被覆糸をカバリングした高強力伸縮性極太カバードヤーンに関するものである。
【背景技術】
【０００２】
従来のカバードヤーンは、単糸繊度が３デニール程度、総繊度が１０〜４０デニール程度の、ウレタン結合を有する熱可塑性ポリウレタンや、エステル結合、エーテル結合を有する熱可塑性エラストマー等の弾性繊維を芯糸とし、５〜３０デニールのナイロンやポリエステルフィラメント等の合成繊維を巻回糸としたシングルカバードヤーンやダブルカバードヤーンがあり、これらはソックス、ストッキング、タイツ、肌着、伸縮性を有するパンツなどの衣料に使用されている。これらのカバードヤーンに関しては、例えば、下記特許文献１〜４に開示されている。
【０００３】
従来のカバードヤーンは衣料用途であるため、一般的に細いヤーンが普通である。また編み立てや製織工程を通すためにも細いヤーンでなければならず、通常１５〜３０デニール程度で、太くても１００デニール程度である。衣料用途以外のカバードヤーンに関しては、例えば、下記特許文献５〜６に開示されている。これらのカバードヤーンも衣料用途と同様に、単糸３デニール程度のポリウレタン等の弾性繊維を芯糸とし、ナイロンやポリエステルフィラメント等の合成繊維を巻回糸としたシングルカバードヤーンやダブルカバードヤーンであって、太いものでも５００デニール程度である。
【先行技術文献】
【特許文献】
【０００４】
【特許文献１】特開２００２−６９７７２号公報
【特許文献２】特開２００２−１９４６３４号公報
【特許文献３】特開２００２−２１２８４９号公報
【特許文献４】特開２００６−７０３９９号公報
【特許文献５】特開２００５−１４１９２３号公報
【特許文献６】特開平６−１７１７８７号公報
【考案の概要】
【考案が解決しようとする課題】
【０００５】
従来公知のカバードヤーンは、ヤーン一本の引張り破断強力は高くても３０００ｇｆ未満で、３０００ｇｆ以上の大きな引張り破断強力が要求される産業資材分野の用途に展開することは困難とされていた。本考案は上記の様な事情に着目してなされたものであって、本考案は産業資材分野の用途に展開が可能であり、伸縮性を有し、且つ、ヤーン一本の引張り破断強力が３０００ｇｆ以上の大きな破断強力を有し且つ従来に見ない高強力で伸縮性を有する極太の新規なカバードヤーンを提供することにある。
【課題を解決するための手段】
【０００６】
本考案者らは、前記課題を解決するために鋭意研究を重ねた結果、ヤーン一本の引張り破断強力が３０００ｇｆ以上であり、且つ、従来に見ない極太の新規なカバードヤーンを見出し、本考案を完成するに至った。すなわち本考案のカバードヤーンは、芯糸に他の被覆糸として紡績糸あるいはフィラメント糸を巻き回した複合糸であり、前記芯糸として、直径０．１５〜１．５ｍｍの熱可塑性エラストマー線材を用いたことを特徴とする高強力伸縮性極太カバードヤーンである。
【０００７】
カバードヤーン１ｍ当りの巻回糸の巻回数が２００〜９００回であることが好ましい。
【考案の効果】
【０００８】
本考案は従来に見ない極太カバードヤーンであり、その伸縮特性と高強力を活かし、織編物に加工した場合は、車のシートベルト、荷物固定ベルト、荷物を繋ぐベルト、ゴムベルトの芯材等に好適であり、紐に加工した場合は、荷物固定紐、動物のリード、落下傘の紐、漁業用の延縄等に好適である。熱可塑性エラストマーからなる線材としてはゴムとプラスチックの両方の特性を有するポリエステルエラストマーからなる線材が好適であり、例えば具体的には、東洋紡績株式会社のダイヤフローラ（登録商標）が好適である。
【０００９】
ダイヤフローラ（登録商標）は直径０．１５ｍｍ以上の丸断面中実のモノフィラメントもしくはマルチフィラメントで、優れた伸長回復性を有すると共に、ポリエステル系であるため、含水することなくリサイクル性にも優れた特徴を有している。また、ダイヤフローラ（登録商標）を３０％引張った後に応力を解放すると、完全に元の長さに戻り、永久歪が非常に小さいといった特徴を有している。この特徴から伸度３０％以下での引張りと応力解放を繰り返した場合でも、繰り返し使用可能であるメリットがあり、伸縮性が必要なカバードヤーンの芯糸として非常に適している。また、原液着色された線材も芯材として好適である。
本考案のカバードヤーンの形態としては、シングルカバードヤーン、ダブルカバードヤーンのいずれも採用できる。
【図面の簡単な説明】
【００１０】
【図１】図１は、本考案のカバードヤーンの概略を示す図である。
【考案を実施するための形態】
【００１１】
以下、本考案に係るカバードヤーンを実施例に即して更に説明するが、本考案は実施例に限定されるものではなく、本考案の目的を達成でき、かつ考案の要旨を逸脱しない範囲内で種々設計変更が可能であり、それらも全て本考案の範囲内に包含されるものである。
【００１２】
例えば、被覆素材の巻回糸としては、ポリエステル、ポリアミド、アラミド等の各種素材のフィラメントが利用可能であり、紡績糸であっても構わない。
【００１３】
各種特性の評価方法は下記の方法に従った。
【００１４】
（繊度）
ＪＩＳ−Ｌ−１０１３の定義により、２０℃、６５％ＲＨの温湿度の管理された部屋で２４時間放置後に測定した。
【００１５】
（強伸度）
ＪＩＳ−Ｌ−１０１３の定義により、２０℃、６５％ＲＨの温湿度の管理された部屋で２４時間放置後、引張り試験機により、引張り強度、伸度を測定した。
【実施例】
【００１６】
カバリング機を用いて、直径が０．４６ｍｍ（１８７５デニール）の中実丸断面白色ダイヤフローラ（登録商標）モノフィラメント１本を芯糸とし、その芯糸に、巻回糸として、繊度が１５００デニール（３８０フィラメント、単糸７．９デニール）のポリエステルマルチフィラメント糸を、シングルカバリング機を用いて、巻取り速度１０ｍ／ｍｉｎ、トータルドラフト１．１の条件でカバリングし、シングルカバードヤーンを作製した。使用したダイヤフローラ（登録商標）モノフィラメントは破断強度２．８ｇ／ｄ、破断強力５．３ｋｇｆ、破断伸度１４１％で、使用したポリエステル糸は破断強度７．９ｇ／ｄ、破断強力１１．８ｋｇｆ、破断伸度１３．８％であった。カバリング糸１ｍ当たりの巻回糸の巻回数を５０、１００、２００、６００、９００、１２００回／ｍと６水準変更してカバードヤーンを作製した。得られたカバードヤーンの引張り特性を表１に示す。
【００１７】
【表１】
0003176804.tif 000003
【００１８】
（結果の考察）
実施例１及び２は、カバードヤーンの巻回数が２００回／ｍ未満であり、引張り曲線の破断強力のピークが芯糸と巻回糸の二山に分かれ、一つのヤーンとしての応力曲線が得られなかった。また、実施例６は、巻回数が１２００回／ｍのカバードヤーンであり、引張り曲線は二山に分かれず一つのヤーンとしての応力曲線が得られたが、ダイヤフローラモノフィラメント単独の応力曲線とほぼ同じで、目的とする高強力のヤーンが得られなかった。従って、目的とする高強力伸縮性のあるカバードヤーンの巻回数はシングルカバリングの場合、２００から９００回／ｍの範囲にあることが好ましいことが判明した。
【符号の説明】
【００１９】
１：芯糸
２：巻回糸
【図１】
0003176804.tif 000004